Труба высокопрочная из стали мартенситного класса для обсадных колонн и способ ее производства

1. Труба высокопрочная из стали мартенситного класса, содержащей углерод, марганец, хром, никель, кремний, ванадий, молибден, алюминий, железо, отличающаяся тем, что получена из стали, содержащей компоненты в следующем соотношении, мас.%:
углерод
0,04-0,08
марганец
0,30-0,80
хром
12,0-14,0
никель
3,80-4,50
кремний
0,15-0,50
ванадий
0,010-0,110
молибден
0,80-1,30
алюминий
0,010-0,050
железо и неизбежные примеси
остальное,
и имеет тонкодисперсную микроструктуру, состоящую из отпущенного мартенсита и остаточного аустенита с содержанием, не превышающим 5 об.%, при этом содержание химических элементов в стали соответствует одновременно следующим условиям
,
где Cr, Mo, Si, Ti, Ni, С, Mn, V - содержание в стали хрома, молибдена, кремния, титана, никеля, углерода, марганца и ванадия, соответственно, мас.%.
3
1
2. Способ производства высокопрочной трубы из стали мартенситного класса по п. 1, характеризующийся тем, что осуществляют горячую деформацию заготовки и термическую обработку трубы, заключающуюся в нагреве под аустенитизацию, охлаждении и последующем отпуске, при этом нагрев под аустенитизацию проводят до температуры Ас+(180÷230)°С и осуществляют высокий отпуск при нагреве до температуры Ac-(20÷150)°C с выдержкой при этой температуре не менее 6 мин на 1 мм толщины стенки трубы и последующим охлаждением на спокойном воздухе.
3. Способ по п. 2, отличающийся тем, что горячую деформацию заготовки осуществляют при температуре 900÷1250°C с формированием однофазной аустенитной микроструктуры.
4. Способ по п. 2 или 3, отличающийся тем, что после аустенитизации охлаждение осуществляют на воздухе либо в водовоздушной смеси.